(57)【要約】【課題】新規の設備を必要とせず、脱鉄工程において、一度生成した脱鉄澱物中のニッケル澱物を酸化中和処理、及び酸溶解するために必要な薬剤の使用を最小限に抑制すると共に、ニッケルロスを低減できる粗硫酸ニッケルの脱鉄方法を提供する。【解決手段】不純物を含む脱鉛澱物を溶解した粗硫酸ニッケル溶液に水酸化カルシウムを添加して不純物を澱物として除去する脱鉄方法において、粗硫酸ニッケル溶液中の鉄濃度に応じて、水酸化カルシウムを添加する。また、粗硫酸ニッケル溶液中の鉄濃度が０．５ｇ／Ｌ以下であるとき、水酸化カルシウムの添加量は、澱物が生成される際の最終的なｐＨを４．２〜５．０にする。粗硫酸ニッケル溶液は、電気ニッケル、電気コバルト、硫酸ニッケル純液、硫酸ニッケル結晶の何れかを目的物とし、溶媒抽出工程と、ＣＯＢ−ＳＸ工程（Ｓ５００）と、を有する湿式精錬プロセスで処理される。【選択図】図３
2018177547.tif 000002
【特許請求の範囲】
【請求項１】
不純物を含む脱鉛澱物を溶解した粗硫酸ニッケル溶液に水酸化カルシウムを添加して不純物を澱物として除去する脱鉄方法であって、
粗硫酸ニッケル溶液中の鉄濃度に応じて、
水酸化カルシウムの添加量を調整する、
粗硫酸ニッケル溶液の脱鉄方法。
【請求項２】
前記粗硫酸ニッケル溶液中の鉄濃度が０．５ｇ／Ｌ以下であるとき、
前記水酸化カルシウムの添加量は、
前記澱物が生成される際の最終的なｐＨが４．２以上５．０以下に調整される、
請求項１に記載の粗硫酸ニッケル溶液の脱鉄方法。
【請求項３】
前記粗硫酸ニッケル溶液は、
少なくとも電気ニッケル、電気コバルト、硫酸ニッケル純液、硫酸ニッケル結晶のうち何れかを目的物とする湿式精錬プロセスで処理され、
該湿式精錬プロセスでは、目的物と不純物との分離、あるいは目的物を濃縮する処理するために、
溶媒抽出工程と、
ＣＯＢ−ＳＸ（Crowding-Organic-Bypass Solvent Extraction）工程と、
を有する、
請求項１又は２に記載の粗硫酸ニッケル溶液の脱鉄方法。
【請求項４】
前記不純物を含む前記脱鉛澱物を溶解した溶解工程後液であって前記ＣＯＢ−ＳＸ工程に装入される交換系脱鉄液中の鉄濃度を、
５ｍｇ／Ｌ以下に維持する、
請求項３に記載の粗硫酸ニッケル溶液の脱鉄方法。
【発明の詳細な説明】
【技術分野】
【０００１】
本発明は、粗硫酸ニッケル溶液の脱鉄方法に関し、より詳しくは、コバルトを含む硫酸ニッケル水溶液から不純物である鉄を除去する方法に関する。
【背景技術】
【０００２】
従来、ニッケルやコバルトの湿式精錬プロセスにおける最上流の原料は、既に一次精製、濃縮されたニッケルマットが主流であった。しかし、近年ではニッケルコバルト混合硫化物（Mixed Sulfide，以下「ＭＳ」という）を相当比率で混合し、その混合比率は今後も増加する傾向にある。なお、ＭＳとは、ニッケル酸化鉱石を高温高圧で加圧浸出し、硫化することによって得られるニッケルとコバルトの混合硫化物のことである。
【０００３】
ニッケルやコバルト（以下、「Ｎｉ」や「Ｃｏ」と略すこともある）の湿式精錬プロセスにおいて、コバルトを含む粗硫酸ニッケル水溶液（以下、「粗硫酸ニッケル溶液」、「硫酸ニッケル溶液」又は「硫酸ニッケル液」ともいう）からコバルトを回収する方法が知られている。その湿式精錬プロセスでは、原料の粗硫酸ニッケル溶液に含まれるコバルト、カルシウム、マグネシウム、鉄、亜鉛、銅、ナトリウム、アンモニアなどの不純物を除去する工程を有する。その際、溶媒抽出法やＣＯＢ−ＳＸ（Crowding-Organic-Bypass Solvent Extraction）工程によって、目的物と不純物との分離、あるいは目的物を濃縮する処理が行われる。
【０００４】
また、特許文献１に記載されているような、粗硫酸ニッケル溶液の製造方法が知られている。この製造方法では、硫酸ニッケル製造用原料として脱鉛澱物を用いて粗硫酸ニッケル溶液を得る場合、脱鉄工程での消石灰使用量と、石膏を主体とする中和澱物の発生量と、両方ともに減少させることができるという効果がある。
【０００５】
特許文献１の方法では、硫酸ニッケル製造用原料の脱鉛澱物を、硫酸溶解工程、還元溶解工程、脱鉄工程、およびコバルト抽出工程と、よりなる各工程で順次処理することによって、粗硫酸ニッケル溶液が得られる。これら一連の工程のなかで、還元溶解工程と、脱鉄工程と、の間に中和工程が設けられている。その中和工程では、還元溶解終液に中和剤として塩基性硫酸ニッケルが添加される。
【０００６】
還元溶解終液では、添加された塩基性硫酸ニッケルを完全に溶解させると共に、所定のｐＨ値に調整される。ｐＨ調整の後に得られた中和終液は、脱鉄工程に供給される。特許文献１の方法は、このような処理を行うことによって、脱鉄工程での消石灰使用量と、石膏を主体とする中和澱物の発生量と、両方ともに減少させることが可能になる、という粗硫酸ニッケル溶液の製造方法である。
【０００７】
また、特許文献２に開示されているような、ニッケル回収方法も知られている。この方法は、硫酸ニッケル水溶液の精製プロセスにおいて、設備容量等を大きくすることなく、残渣に含まれるニッケルを効率的に低減させて、ニッケルの回収率を向上させる方法である。
【０００８】
特許文献２のニッケル回収方法は、脱鉄工程と、ニッケル回収工程とを有する。まず、脱鉄工程において、不純物としての鉄を含有する粗硫酸ニッケル溶液に対し、空気を吹き込んで酸化させながら、同時に消石灰を中和剤（ｐＨ調整剤）として加えて所定のｐＨ条件に制御する（酸化中和処理）。その結果、不純物としての鉄を酸化して中和し、中和された鉄を水酸化第二鉄の残渣として固定除去する。
【０００９】
つぎに、ニッケル回収工程において、脱鉄工程で得られた残渣をスラリーとし、そのスラリーに硫酸を添加して７０〜１１０分間の攪拌時間で攪拌する。これにより残渣中に含まれていた水酸化ニッケルを溶解させてニッケルを回収する。特許文献２の方法は、このような処理を行うことによって、ニッケル回収率を向上させる方法である。
【先行技術文献】
【特許文献】
【００１０】
【特許文献１】特開２０１１−０３２１４９号公報
【特許文献２】特開２０１３−２５３２７３号公報
【発明の概要】
【発明が解決しようとする課題】
【００１１】
しかしながら、特許文献１に記載された粗硫酸ニッケル溶液の製造方法では、脱鉄工程における澱物発生量を低減させるものの、ニッケルロスを低減させるものではない。すなわち、発生する沈殿に水酸化ニッケルが含まれることによりニッケルロスするという問題があった。
【００１２】
これに対し、特許文献２のニッケル回収方法は、ニッケルロスを低減するために、鉄澱物中にニッケルを含有させて廃棄処理されてしまうようなニッケルロス分を減少させると共に、ニッケルを回収する効果が高い。具体的には、一度生成した脱鉄澱物中に含有されるニッケルを回収可能な状態にする。
【００１３】
そのために、脱鉄澱物中で高濃度にニッケルが含有されたニッケル澱物を溶解する。この溶解後液から含有ニッケルを回収する処理を行うことによって、ニッケルロスを低減しようというものである。ただし、このニッケル回収方法は、中和および酸溶解に必要な薬剤を使用するためコスト面において不利であるという問題があった。
【００１４】
本発明は、このような問題に鑑みてなされたもので、その目的とするところは、新規の設備を必要とせず、脱鉄工程において、一度生成した脱鉄澱物中のニッケル澱物を酸化中和処理、及び酸溶解するために必要な薬剤の使用を最小限に抑制すると共に、ニッケルロスを低減することが可能な、粗硫酸ニッケルの脱鉄方法を提供することにある。
【課題を解決するための手段】
【００１５】
本発明者らは、脱鉄工程において、鉄濃度の程度に着目しながら、装入される溶解工程後液の性状及び脱鉄澱物の発生量を詳細に計測した結果、一度生成した脱鉄澱物中のニッケル澱物を溶解するため、鉄濃度の程度に基づいて、中和および酸溶解に必要な薬剤の使用を最小限に制限しながら、ニッケルロスを低減することが可能であることを見出して、本発明を完成させた。
【００１６】
本発明の一態様は、不純物を含む脱鉛澱物を溶解した粗硫酸ニッケル溶液に水酸化カルシウムを添加して不純物を澱物として除去する脱鉄方法であって、
粗硫酸ニッケル溶液中の鉄濃度に応じて、
水酸化カルシウムの添加量を調整するものである。
【００１７】
また、本発明の他の態様は、前記粗硫酸ニッケル溶液中の鉄濃度が０．５ｇ／Ｌ以下であるとき、
前記水酸化カルシウムの添加量は、
前記澱物が生成される際の最終的なｐＨが４．２以上５．０以下に調整することが好ましい。
【００１８】
また、本発明の他の態様は、前記粗硫酸ニッケル溶液は、
少なくとも電気ニッケル、電気コバルト、硫酸ニッケル純液、硫酸ニッケル結晶のうち何れかを目的物とする湿式精錬プロセスで処理され、
該湿式精錬プロセスでは、目的物と不純物との分離、あるいは目的物を濃縮する処理するために、
溶媒抽出工程（Ｓ４００）と、
ＣＯＢ−ＳＸ（Crowding-Organic-Bypass Solvent Extraction）工程（Ｓ５００）と、
を有することが好ましい。
【００１９】
また、本発明の他の態様は、前記不純物を含む前記脱鉛澱物を溶解した溶解工程後液であって前記ＣＯＢ−ＳＸ工程（Ｓ５００）に装入される交換系脱鉄液中の鉄濃度を、
５ｍｇ／Ｌ以下に維持することが好ましい。
【発明の効果】
【００２０】
本発明によれば、新規の設備を必要とせず、脱鉄工程において、一度生成した脱鉄澱物中のニッケル澱物を酸化中和処理、及び酸溶解するために必要な薬剤の使用を最小限に抑制すると共に、ニッケルロスを低減することが可能な、粗硫酸ニッケルの脱鉄方法を提供できる。よって、その工業的価値は極めて大きい。
【図面の簡単な説明】
【００２１】
【図１】ＮｉやＣｏの湿式精錬プロセス（以下、単に「本プロセス」ともいう）の概要を示すフローチャートである。
【図２】図１の本プロセスにおける溶媒抽出工程以降の工程をより詳細に示すフローチャートである。
【図３】図２の殿物溶解工程、及び２度目の脱鉄工程を経てＣＯＢ−ＳＸ工程に至る手前までをより詳細に示すフローチャートである。
【図４】図２及び図３で示したＣＯＢ−ＳＸ工程の詳細な説明図である。
【図５】図２及び図３で示した２度目の脱鉄工程において、３つの沈殿生成槽毎に区別されたｐＨ管理の一例を示す説明図である。
【図６】図５の沈殿生成槽に施した操作ｐＨに対するＦｅ濃度の関係を示すグラフである。
【発明を実施するための形態】
【００２２】
以下、本発明の実施形態に係る粗硫酸ニッケル溶液の脱鉄方法（以下、「本方法」ともいう）を詳細に説明する。
＜プロセス全体＞
【００２３】
図１は、ＮｉやＣｏの湿式精錬プロセス（以下、略して単に「本プロセス」ともいう）の概要を示すフローチャートである。図１に示すように、本プロセスは、最上流の原料にニッケルマットやＭＳを用いて電気ニッケル（Ｅ−Ｎｉ）や電気コバルト（Ｅ−Ｃｏ）を得るものである。本プロセスは、粉砕工程（Ｓ１００）と、塩素浸出工程（Ｓ１５０）と、セメンテーション工程（Ｓ２００）と、最初の脱鉄工程（Ｓ３００）と、溶媒抽出工程（Ｓ４００）と、ニッケル電解工程（Ｓ６００）と、コバルト電解工程（Ｓ７００）と、を有している。
【００２４】
ＮｉやＣｏの湿式精錬プロセスでは、図１に示すように、ニッケル電解工程（Ｓ６００）により得られる電気ニッケル（Ｅ−Ｎｉ）と、Ｃｏ電解工程（Ｓ７００）により得られる電気コバルト（Ｅ−Ｃｏ）と、を生産している。Ｃｏ電解工程（Ｓ７００）に供給される塩化コバルト純液（図２）は、（Ｃｏ）溶媒抽出工程（Ｓ４００）から得られる粗塩化コバルト水溶液（以下、「粗塩化コバルト溶液」、「塩化コバルト溶液」又は「塩化コバルト液」ともいう）と、ＣＯＢ−ＳＸ工程（Ｓ５００）から得られる粗塩化コバルト液の不純物を除去することによって得られる。なお、溶媒抽出工程（Ｓ４００）は、溶媒抽出法により、目的物と不純物との分離、あるいは目的物を濃縮する処理を行なう工程である。この溶媒抽出法は、水と油のように互いに混じり合わない二液間における溶質の分配（どちらに溶けやすいか）を利用した分離・濃縮方法である。
【００２５】
最上流の粉砕工程（Ｓ１００）では、一方の原料であるニッケルマットを粉砕してマットスラリーにする。塩素浸出工程（Ｓ１５０）では、最上流における他方の原料であるＭＳを塩素浸出し、浸出液と、浸出残渣と、に分ける。セメンテーション工程（Ｓ２００）では、塩素浸出工程（Ｓ１５０）で得た浸出液と、粉砕工程（Ｓ１００）で得たマットスラリーとを混合し、セメンテーション終液と、セメンテーション残渣と、を得る。このセメンテーション残渣は、塩素浸出工程（Ｓ１５０）において、新たな原料のＭＳと混合されると共に塩素浸出された後、セメンテーション工程（Ｓ２００）に再投入してリサイクル利用される。
【００２６】
つぎに、最初の脱鉄工程（Ｓ３００）では、鉄などの不純物を除去する。そのつぎに溶媒抽出工程（Ｓ４００）を経て、粗塩化ニッケル水溶液（以下、「粗塩化ニッケル溶液」、「塩化ニッケル溶液」又は「塩化ニッケル液」ともいう）と、粗塩化コバルト水溶液と、を得る。塩化ニッケル液からは、ニッケル電解工程（Ｓ６００）により電気ニッケル（Ｅ−Ｎｉ）を得ることができる。一方、塩化コバルト液からは、コバルト電解工程（Ｓ７００）により電気コバルト（Ｅ−Ｃｏ）を得ることができる。図１の下方を破線で囲んだ工程、すなわち溶媒抽出工程（Ｓ４００）の後、Ｎｉ系と、Ｃｏ系と、に分かれた後、特にコバルト電解工程（Ｓ７００）に至るまでの工程については、図２を用いてより詳しく説明する。
【００２７】
図２は、図１の本プロセスにおける溶媒抽出工程以降の工程をより詳細に示すフローチャートである。
図２に示すように、上述の溶媒抽出工程（Ｓ４００）の直後に粗塩化ニッケル液が得られるほか、この粗塩化ニッケル液に相当の工程処理を施すことによって粗塩化コバルト液が得られる。溶媒抽出工程（Ｓ４００）の直後に得られた粗塩化ニッケル液から、脱鉛工程（Ｓ４１０）と、殿物溶解工程（Ｓ４２０）と、ＣＯＢ−ＳＸ工程（Ｓ５００）と、コバルト浄液工程（Ｓ６５０）、及びコバルト電解工程（Ｓ７００）経て電気コバルト（Ｅ−Ｃｏ）が得られる。また、脱鉛工程（Ｓ４１０）と、ＣＯＢ−ＳＸ工程（Ｓ５００）と、のそれぞれから、発生した処理物は、Ｎｉ系に分かれてニッケル電解工程（Ｓ６００）に供与されて電気ニッケル（Ｅ−Ｎｉ）が得られるが、その詳細については説明を省略する。
【００２８】
溶媒抽出工程（Ｓ４００）で得られた粗塩化ニッケル液からは、脱鉛工程（Ｓ４１０）により脱鉛殿物が得られる。殿物溶解工程（Ｓ４２０）では、この脱鉛殿物から溶解工程後液が得られる。ＣＯＢ−ＳＸ工程（Ｓ５００）では、溶解工程後液から粗塩化コバルト液が得られる。コバルト浄液工程（Ｓ６５０）では、粗塩化コバルト液から塩化コバルト純液を得る。コバルト電解工程（Ｓ７００）では、塩化コバルト純液を用いて電気コバルト（Ｅ−Ｃｏ）を得る。なお、コバルト浄液工程（Ｓ６５０）では、ＣＯＢ−ＳＸ工程（Ｓ５００）により得られた粗塩化コバルト液と、溶媒抽出工程（Ｓ４００）の直後に得られた粗塩化コバルト液と、の両方を用いてコバルト浄液処理を行う。
【００２９】
図３は、図２の殿物溶解工程、及び２度目の脱鉄工程を経てＣＯＢ−ＳＸ工程に至る手前までをより詳細に示すフローチャートである。図１及び図２に示した溶媒抽出工程（Ｓ４００）で得られた粗塩化ニッケル液からは、脱鉛工程（Ｓ４１０）により脱鉛殿物が得られる。この脱鉛殿物は、図３に示すように、殿物溶解工程（Ｓ４２０）及び２度目の脱鉄工程（Ｓ４３０）を経てＣＯＢ−ＳＸ工程（Ｓ５００）至る。
【００３０】
殿物溶解工程（Ｓ４２０）は、殿物溶解第１工程（Ｓ４２１）と、殿物溶解第２工程（Ｓ４２２）と、よりなる。殿物溶解第１工程（Ｓ４２１）では、脱鉛殿物に硫酸を添加して溶解させる。なお、Ｆｅ負荷については、＜鉄濃度の低減＞の欄でより詳細に後述するが、従来の１〜５ｇ／Ｌ程度に対し、近年では原料種類の変化等に伴って、０．５ｇ／Ｌ程度に低減されている。これに対応する最適な処理に改善する余地があると推定されていた。
【００３１】
また、殿物溶解第１工程（Ｓ４２１）で溶解が不完全であるとしても、それら殿物混合液に対し、殿物溶解第２工程（Ｓ４２２）により、二酸化硫黄・ＳＯ２（亜硫酸）ガスを吹き込む。ＳＯ２ガスは、水に溶け易く、殿物混合液中のＨ２Ｏと化合してＨ２ＳＯ３・亜硫酸となる。亜硫酸は水に溶けると様々な化学種に変化する性質を有する。この性質により、亜硫酸は殿物混合液中の殿物を完全に溶解させるように作用する。その結果、殿物混合液は、Ｃｏ，Ｆｅ，Ｍｇ等を含む硫酸液（ＰＨ≒１）となる。これを溶解工程後液という。
【００３２】
２度目の脱鉄工程（Ｓ４３０）は、沈殿生成工程（Ｓ４３１）と、ろ過工程（Ｓ４３２）と、よりなる。沈殿生成工程（Ｓ４３１）では、ＰＨ≒１の溶解工程後液に、Ｃａ(ＯＨ)２・水酸化カルシウム（消石灰）を添加して中和する。その添加量はｐＨ管理することで適正に調整する。この沈殿生成工程（Ｓ４３１）で操作ｐＨ値は、従来ｐＨ５．５のところ、本発明ではｐＨ４．５に設定する。このように、本発明において、操作ｐＨ値を変化させた理由については後述する。
【００３３】
消石灰は、Ｃｏ，Ｆｅ，Ｍｇ等を含む硫酸液に対し、不純物のＦｅを酸化して中和する。その結果、Ｆｅを水酸化第二鉄・水酸化鉄(III)・Ｆｅ(ＯＨ)３の残渣（鉄殿物）として固定除去可能に沈殿させる。このようにして、溶解工程後液は、２度目の脱鉄後液と、含Ｆｅ沈殿（鉄澱物）と、よりスラリーを形成する。このスラリーから、ろ過工程（Ｓ４３２）により鉄澱物が除去（脱鉄）される。ただし、鉄澱物中には、ある程度のニッケルまで含有してしまうことが不可避なので、鉄澱物をそのまま廃棄処理すれば、ニッケルロスを生じることは、特許文献２でも知られているとおりである。
【００３４】
＜ＣＯＢ−ＳＸ工程＞
図４は、図２及び図３で示したＣＯＢ−ＳＸ工程の詳細な説明図である。図４に示すように、ＣＯＢ−ＳＸ工程（Ｓ５００）は、６種類の段（処理工程）で構成され、これら６種類の段は、抽出段（Ｓ５１０）と、洗浄段（Ｓ５２０）と、交換段（Ｓ５３０）と、Ｎｉ回収段（Ｓ５４０）と、Ｃｏ回収段（Ｓ５５０）と、逆抽出段（Ｓ５６０）と、より構成されている。なお、６種類の段は、それぞれ多段向流連続ミキサセトラ、すなわち複数のミキサセトラが、有機相と水相と互いに向流させる。ＣＯＢ−ＳＸ工程（Ｓ５００）は、溶媒抽出工程（Ｓ４００）の後に、有機相と水相と互いに向流させて、目的物と不純物との分離、あるいは目的物を濃縮する処理を行なう。
【００３５】
ＣＯＢ−ＳＸ工程（Ｓ５００）は、図２に示す粗塩化ニッケル液に含まれ、溶媒抽出工程（Ｓ４００）で回収しきれなかったコバルトのほか、図２に示す抽出系原料、すなわち上記した原料とは別系統の原料から入ってくるコバルトを回収する工程である。ＣＯＢ−ＳＸ工程（Ｓ５００）は、図２及び図３に示す澱物溶解工程（Ｓ４２０）で溶解工程後液として得られる硫酸ニッケル溶液を、さらに脱Ｆｅ処理（図１の脱鉄工程（Ｓ３００）とは別工程）して得られる脱Ｆｅ液（交換系脱鉄液）に含まれるコバルトを回収する。また詳細は省くが、上記別系統の原料から入ってくるコバルトを含有する液も脱鉄処理され、得られる脱Ｆｅ液（抽出系脱鉄液）に含まれるコバルトも回収する。抽出系脱鉄液は、抽出段（Ｓ５１０）で多段向流連続ミキサセトラの水相にＮａＯＨと共に混入されるほか、交換系脱鉄液は、交換段（Ｓ５３０）で多段向流連続ミキサセトラの水相にＨ２ＳＯ４と共に混入される。
【００３６】
ＣＯＢ−ＳＸ工程（Ｓ５００）は、Ｃｏ溶媒抽出工程で回収しきれなかったコバルトやその他原料から入ってくるコバルトを回収する工程であり、図２に示す澱物溶解工程で得られる硫酸ニッケル溶液を、更に脱鉄処理して得られる溶解工程後液（抽出始液）に含まれるコバルトを回収する。
【００３７】
このＣＯＢ−ＳＸ工程（Ｓ５００）は、図２に示す澱物溶解工程（Ｓ４２０）で溶解工程後液として得られる硫酸ニッケル溶液を、さらに２度目の脱鉄工程（Ｓ４３０）により脱Ｆｅ処理（図１に示した最初の脱鉄工程（Ｓ３００）とは別工程）して得られる脱Ｆｅ液（「脱鉄後液」、又は「抽出始液」ともいう）に含まれるコバルトを回収する。
【００３８】
ＣＯＢ−ＳＸ工程（Ｓ５００）は、図２及び図３で示したように、溶媒抽出工程（Ｓ４００）の後に、脱鉛工程（Ｓ４１０）、殿物溶解工程（Ｓ４２０）、及び２度目の脱鉄工程（Ｓ４３０）を経た交換系脱鉄液が装入されて処理される。このＣＯＢ−ＳＸ工程（Ｓ５００）は、不図示の６種類の段（処理工程）を有し、有機相と水相と互いに向流させて、目的物と不純物との分離、あるいは目的物を濃縮する処理を行なう。
【００３９】
図５は、図２及び図３で示した２度目の脱鉄工程において、３つの沈殿生成槽毎に区別されたｐＨ管理の一例を示す説明図である。図５に示すように、２度目の脱鉄工程（Ｓ４３０）は、第１槽１０〜第３槽３０の３槽が連通して構成された沈殿精製槽に、図２及び図３で示した澱物溶解工程（Ｓ４２０）を経た溶解工程後液を装入して処理される。
【００４０】
なお、ＣＯＢ−ＳＸ工程（Ｓ５００）では、ニッケル保持有機相に、コバルトを多く含む粗硫酸ニッケル溶液と反応させ、そのニッケル保持有機相中のニッケルと、粗硫酸ニッケル溶液中の不純物とを置換（交換）する。なお、このとき実行される「置換工程」及び「交換工程」について、ここではつぎのように定義付けるものとする。
【００４１】
「置換工程」とは、目的物を含む被処理工程液に反応液を加え、目的物を濃縮するような化学反応させ、目的物を収集し易い貴液（pregnant solution）やそれに類似する性質の殿物等を得る一方、不純物の濃度を高めた貧液（barren solution）その他に分別する工程をいう。これに対し、「交換工程」とは、高純度硫酸ニッケル精製やコバルト回収工程において、向流方式のミキサセトラで置換反応させ、Ｎｉ及びＣｏを得るようにした置換工程をいう。
【００４２】
この「交換工程」は、特に、図４に示す交換段（Ｓ５３０）のみを意味する場合もある。また、ＣＯＢ−ＳＸ工程（Ｓ５００）に係る「置換工程」、「交換工程」、又は「交換段」を「交換系」と総称することもある。これに関連して、ＣＯＢ−ＳＸ工程（Ｓ５００）の直前に実行される２度目の脱鉄工程（Ｓ４３０）を、交換系脱鉄工程（Ｓ４３０）ともいう。
【００４３】
＜交換系脱鉄工程（Ｓ４３０）＞
上述した殿物溶解工程（Ｓ４２０）の処理後に得られる溶解工程後液には、鉄をはじめとする不純物が相当の濃度で含まれている。この不純物の濃度が高いままに、ＣＯＢ−ＳＸ工程（Ｓ５００）へ溶解工程後液を供与することは、極力避ける必要がある。特にＦｅを始めとするこれら不純物が、ＣＯＢ−ＳＸ工程（Ｓ５００）の有機相中に蓄積された場合、通常操業の流量や滞留時間では除去することが極めて困難だからである。
【００４４】
したがって、図２及び図３に示すように、殿物溶解工程（Ｓ４２０）とＣＯＢ−ＳＸ工程（Ｓ５００）との間に、２度目の脱鉄工程（Ｓ４３０）を介在させることにより、溶解工程後液から鉄をはじめとする不純物を除去して、それらの濃度を規定以下にしてからＣＯＢ−ＳＸ工程（Ｓ５００）に供与する。
【００４５】
特にＦｅについては、溶解工程後液の鉄濃度を５ｍｇ／Ｌ以内に維持すれば、ＣＯＢ−ＳＸ工程（Ｓ５００）において、通常操業の流量や滞留時間で問題ない蓄積量まで除去することが可能である。すなわち、溶解工程後液中の不純物を前記２度目の脱鉄工程（Ｓ４３０）で除去した結果、鉄濃度が５ｍｇ／Ｌを超える液が交換段（Ｓ５３０）へ流入することがなくなり、逆抽出段（Ｓ５６０）において操業に悪影響を及ぼす水準まで蓄積されることはない。一方、鉄濃度が５ｍｇ／Ｌを超えた液が交換段（Ｓ５３０）に流入すると、通常操業の流量や滞留時間では問題ない蓄積量まで除去することが困難になり、例えば流量を低下させる操業に切り替えられ、操業効率が低下してしまう。
【００４６】
このように、ＣＯＢ−ＳＸ工程（Ｓ５００）で操業効率の維持が可能な濃度として、溶解工程後液の鉄濃度を５ｍｇ／Ｌ以内に維持することが重要である。このため、本出願人は、溶解工程後液の鉄濃度の遵守基準値を５ｍｇ／Ｌ以下とする操業管理により本出願の直前まで徹底していた。なお、全文にわたって「鉄濃度」を「鉄品位」又は「鉄含有率」と読み替えても良く、場合によっては「鉄負荷」と読み替えても構わない。ただし、「濃度」や「含有率」は定量（絶対）的表現であるが、「品位」や「負荷」は定性（相対）的表現である。また、「高品位」とは、一般的に「何かと好都合なこと」をいうが、ここで「鉄品位が高い」とは、「鉄濃度が高い」と同義であり「不純物としての鉄濃度が高くて不都合なこと」をいう。
【００４７】
図３に示した２度目の脱鉄工程（Ｓ４３０）では、沈殿生成工程（Ｓ４３１）の後に、脱鉄後液と、含Ｆｅ沈殿と、よりなるスラリーが得られる。このスラリーをろ過して含Ｆｅ沈殿を除去している。このとき、溶解工程後液の鉄濃度を５ｍｇ／Ｌ以内に維持するという遵守基準を用いて操業管理した場合、除去して廃棄するために生成した含Ｆｅ沈殿に水酸化ニッケルが含まれて諸共に廃棄される、すなわちニッケルロスするという問題がある。これについて、図２に示すように、後工程であるＣＯＢ−ＳＸ工程（Ｓ５００）からは硫酸ニッケル純液が生成されており、ニッケルロスすることにより、硫酸ニッケル純液の生産効率が悪化する。
【００４８】
これに対し、請求項１に係る発明の要点は、不純物を含む脱鉛澱物を溶解した粗硫酸ニッケル溶液に水酸化カルシウムを添加して不純物を澱物として除去する脱鉄方法において、粗硫酸ニッケル溶液中の鉄濃度（鉄品位・鉄濃度）に応じて、水酸化カルシウムの添加量を調整することにある。これにより、新規の設備を必要とせず、上記脱鉄工程のニッケルロスを低減することができる。
【００４９】
＜本発明に想到した契機と作用効果＞
本発明想到の契機は、つぎの調査による。第１に２度目の脱鉄工程（Ｓ４３０）に装入される溶解工程後液中の鉄濃度を詳細に調査したこと。第２に、鉄濃度が変動した場合の、交換系脱鉄液中の鉄濃度別に、最適な水酸化カルシウムの添加量、及びその添加量に伴うｐＨ変化、について詳細に調査した（図６参照）。これらの調査結果に基づいて、鉄濃度の低減に対応して、水酸化カルシウムの添加量を低減させても良いということを発見した。以下にその経過を説明する。
【００５０】
図６は、図５の沈殿生成槽に施した操作ｐＨに対するＦｅ濃度の関係を示すグラフである。図６の三角印でプロットするように、鉄濃度が２〜５ｇ／Ｌ程度と高い場合、水酸化カルシウムを添加するにつれてｐＨが上昇する。これに伴って鉄澱物（水酸化第二鉄・水酸化鉄(III)・Ｆｅ(ＯＨ)３）が生成される。
【００５１】
この鉄澱物が生成されるにつれて、交換系脱鉄液中の鉄濃度は徐々に低下し、ｐＨ≒５．５付近で鉄澱物の生成は終了する。その結果、図６右下の領域に、プロットマークが集中するように、上述した交換系脱鉄液中の鉄濃度は、遵守基準値の５ｍｇ／Ｌ以下まで低減させることができた。本出願人は、このように、交換系脱鉄液中の鉄濃度を遵守基準値の５ｍｇ／Ｌ以下に収めることを指向するようなｐＨ操作による操業管理を本出願の直前まで徹底していた。
【００５２】
このように、鉄澱物の生成に伴って交換系脱鉄液中の鉄濃度が遵守基準値の５ｍｇ／Ｌを下回り、ｐＨ≒５．５付近で鉄澱物の生成は終了することは、特許文献１の出願時（2009年8月6日）には既に知られていた。すなわち、特許文献１の段落［００２８］に記載されているとおり、当該ｐＨを５．５〜６．１となるように水酸化カルシウム（消石灰）が添加されている。また、特許文献２の段落［００２７］においても、ｐＨは５．０〜６．０となるように水酸化カルシウム（消石灰スラリー液）が添加されている。
【００５３】
このようなｐＨ管理は、上述のＣＯＢ−ＳＸ工程（Ｓ５００）において、装入される交換系脱鉄液中の鉄濃度を、遵守基準値の５ｍｇ／Ｌ以下に収めることを指向するように、すなわち、図６右下の領域に、プロットマークを集中させるように、当時の操業管理が徹底されていたからである。
【００５４】
＜鉄濃度の低減＞
近年、原料種類の変化等に伴って、鉄濃度が低減されつつあることに本発明者らは着目した。すなわち、溶解工程後液の鉄濃度について、特許文献１の出願時（2009年8月6日）における鉄濃度は、１〜５ｇ／Ｌ程度であったところ、特許文献２の出願時（2012年6月5日）における鉄濃度は、その段落［００２７］に記載されているように、０．４〜０．６ｇ／Ｌ程度に低減されていた。
【００５５】
しかしながら、この鉄濃度が低減したことについて、本出願人の操業管理上、特段着目されなかった。そのため、ＣＯＢ−ＳＸ工程（Ｓ５００）において、装入される交換系脱鉄液中の鉄濃度を、遵守基準値の５ｍｇ／Ｌ以下に収めることを指向する操業管理が継続された。したがって、ＣＯＢ−ＳＸ工程（Ｓ５００）の前段で実行される２度目の脱鉄工程（Ｓ４３０）における殿物生成工程（Ｓ４３１）に対し、水酸化カルシウムの添加量について、その指標とするｐＨ値が再吟味されることもなく、本出願の直前まで操業管理に供されていた。
【００５６】
このように、指標ｐＨ値が再吟味されなかった理由は、近年の原料調達事情、その他諸般の条件が、鉄濃度を低減させて好条件にする方向へと変動していたからである。すなわち、装入される交換系脱鉄液中の鉄濃度が、遵守基準値の５ｍｇ／Ｌ以下に収まり易くなる「安全な方向」へ継続的に変動して好都合だったからである。つまり、基準値から逸脱するような、「危ない方向」への変動ではなかった。このため、従来の指標ｐＨ値そのままの操業管理が、本出願人の事業所では安心して踏襲されていた。
【００５７】
＜鉄濃度の遵守基準を指向するｐＨ値＞
本出願人は、上述した交換系脱鉄液中の鉄濃度について、遵守基準値を５ｍｇ／Ｌ以下と定め、この遵守基準値を指向する、水酸化カルシウムの添加量について、その指標とするｐＨ値を変更することなく維持し、本出願の直前まで操業管理に供していた。これに対し、本発明者らは、この半ば慣例的な指標ｐＨ値について裏付け調査したところ、ある条件のもとでは、必ずしも最適値でないことを突き止めた。
【００５８】
＜本発明の本質＞
図６の菱形印でプロットするように、溶解工程後液の鉄濃度が、特許文献１の出願時（2009年8月6日）に比較して低く、０．５ｇ／Ｌ以下であれば、水酸化カルシウムの添加量に関連するｐＨ≒４．２程度で溶液中の鉄濃度は十分に低減され、遵守基準値の５ｍｇ／Ｌを下回っていることが確認された。この数値限定の臨界的意義が、本発明の本質である。本発明によれば、鉄濃度に適応して、水酸化カルシウムの添加量を調節することにより、本プロセスの目的物であるニッケルを鉄澱物中に含有して廃棄処理されてしまうようなニッケルロスを低減することができる。
【００５９】
もとより、溶解工程後液に消石灰を添加してｐＨ４程度以上の高い範囲に調整した場合、溶解工程後液中のニッケルは、水酸化ニッケルの殿物に変化して含まれてしまい、ニッケルロスを増加させることは知られていた。それにもかかわらず、従来からの慣例的な指標ｐＨ値に基づく操業管理下では、溶解工程後液、すなわち交換系脱鉄液中の鉄濃度を５ｍｇ／Ｌ以下に指向するように、ｐＨを５．０〜６．０に調整しなければならないものと誤解されていた。その操業管理を徹底した結果として、操作ｐＨ値を不必要な４以上の高い範囲に調整した場合、本プロセスの目的に反する水酸化ニッケル殿物の生成量を増加することになる。
【００６０】
しかも、この誤解で生じる水酸化ニッケル殿物が、ニッケルロス、つまり事業目的に反する浪費につながる点についてさえも、不可避なニッケルロスとの認識により半ば諦められていた。ところが、本発明により、鉄濃度が０．５ｇ／Ｌ以下と低い場合には、ｐＨを５．０〜６．０にまで高める必要はなく、ｐＨ４．２以上であれば、溶解工程後液の鉄濃度を５ｍｇ／Ｌ以下に抑制できることが確認された。
【００６１】
＜本発明の実施態様＞
したがって、本発明の適切な利用方法としては、溶解工程後液、すなわち交換系脱鉄液中の鉄濃度を監視し、鉄濃度の高低により、水酸化カルシウムの添加量を調整するための指標ｐＨ値を変動させればよく、具体例としては、図６に沿って鉄濃度が２ｇ／Ｌ以上の場合には、従来どおりに、指標ｐＨ値を５．０〜６．０に設定するが、鉄濃度が０．５ｇ／Ｌ以下の場合には、指標ｐＨ値を４．２〜５．０程度に設定すれば良い。
【００６２】
このように、鉄濃度≦０．５ｇ／Ｌの場合にｐＨを５．０以下に抑制する理由は、操作ｐＨ値を不必要に高めた場合に、水酸化ニッケル殿物が生成されてしまう弊害を避けるためである。すなわち、水酸化ニッケル殿物には、本プロセスの主要な生産目的物の１つであるＮｉが含有され、不純物のＦｅと共に廃棄されてしまう弊害、つまりニッケルロスを避けるためである。
【００６３】
以下、実施例および比較例によって、本発明をより詳細に説明する。
［操業及びその管理に共通する条件］
殿物溶解工程（Ｓ４２０）の処理後に得られる溶解工程後液について、
操作ｐＨ値            ：ｐＨ＝１〜２程度
ｐＨ測定器            ：ガラス電極式ｐＨ計
ニッケル濃度          ：１００〜１２０ｇ／Ｌ
鉄濃度（Ｆｅ濃度）    ：０．５ｇ／Ｌ以下
Ｎｉ，Ｆｅ濃度測定    ：ＸＲＦ分析方式
反応時間              ：４２０分〜５４０分
沈殿生成ステップ      ：３段階でのｐＨ上昇
添加剤                ：水酸化カルシウム（１００−２００ｇ／Ｌのスラリー状にして使用）
鉄濃度（脱鉄澱物中）  ：ＸＲＦ分析方式
【００６４】
［実施例］
上述した操業及びその管理に共通する条件において、本発明を適用し、澱物生成のステップで添加する水酸化カルシウムの量を、ｐＨ＝４．５となるまでの添加量とした。その結果、交換系脱鉄後液中の鉄濃度は、３ｍｇ／Ｌと充分に低減され（図６右下領域の菱形プロットマーク）、鉄澱物中のニッケル品位は８％（水溶性：４％，不溶性：４％）程度であった。
【００６５】
［比較例］
上述した操業及びその管理に共通する条件において、本発明を適用せず、従来の操業条件のまま、添加する水酸化カルシウムの量を、ｐＨ＝５．５となるまでの添加量とした以外は、実施例と同じ条件で操業した。その結果、交換系脱鉄後液中の鉄濃度は、２ｍｇ／Ｌと充分に低減されていたが（図６最右下の菱形プロットマーク）、鉄澱物中のニッケル品位は１４％（水溶性：６％、不溶性：８％）程度と、実施例に比較して６％増加していた。
【００６６】
以上、説明したように、本発明によれば、新規の設備を必要とせず、脱鉄工程において、一度生成した脱鉄澱物中のニッケル澱物を酸化中和処理、及び酸溶解するために必要な薬剤の使用を最小限に抑制すると共に、ニッケルロスを低減することが可能な、粗硫酸ニッケルの脱鉄方法を提供できる。したがって、その工業的価値は極めて大きい。
【００６７】
本発明によれば、鉄澱物中のニッケルロスを低減することができる。また、本発明に係る粗硫酸ニッケル溶液の脱鉄方法によれば、鉄濃度が低い程、水酸化カルシウムの添加量を低減できる。すると、水酸化カルシウムの添加量を低減できることに連動して、鉄澱物の発生量を低減できるという効果も併せて奏する結果となる。
【００６８】
このような「鉄濃度の低減に応じて、鉄澱物の発生量も低減できる」という関係は、粗硫酸ニッケル溶液から脱鉄が徹底される程度に応じて鉄澱物をはじめとする廃棄物が減少することを意味する。したがって、本発明に係る方法は、鉄濃度の低減、ニッケルロスの低減、といった主目的の達成に連動し、それに伴って発生する廃棄物の処理負担を低減できるという副次効果も得られるため、非常に好ましい方法である。
【産業上の利用可能性】
【００６９】
本発明は、ニッケル及びコバルトを湿式精錬するプロセスにおける粗硫酸ニッケル溶液の脱鉄方法に採用される可能性がある。
【００７０】
なお、上述のように本発明の各実施形態及び各実施例について詳細に説明したが、本発明の新規事項及び効果から実体的に逸脱しない多くの変形が可能であることは、当業者には、容易に理解できるであろう。したがって、このような変形例は、全て本発明の範囲に含まれるものとする。
【００７１】
例えば、明細書又は図面において、少なくとも一度、より広義又は同義な異なる用語と共に記載された用語は、明細書又は図面のいかなる箇所においても、その異なる用語に置き換えることができる。また、本方法で用いる複数段に連通するミキサセトラ、それらの段数、及びそれらの組み合わせの構成、動作も本発明の各実施形態及び各実施例で説明したものに限定されず、種々の変形実施が可能である。
【符号の説明】
【００７２】
１０〜３０  （第１槽〜第３槽の）沈殿精製槽、Ｓ１００  粉砕工程、Ｓ１５０  塩素浸出工程、Ｓ２００  セメンテーション工程、Ｓ３００  初めの脱鉄工程、Ｓ４００  溶媒抽出工程、Ｓ４１０  脱鉛工程、Ｓ４２０  殿物溶解工程、Ｓ４２１  殿物溶解第１工程、Ｓ４２２  殿物溶解第２工程、Ｓ４３０  ２度目の脱鉄工程、Ｓ４３１  殿物生成工程、Ｓ４３２  ろ過工程、Ｓ４４０  抽出工程、Ｓ５００  ＣＯＢ−ＳＸ工程、Ｓ５１０  抽出段、Ｓ５２０  洗浄段、Ｓ５３０  交換段、Ｓ５４０  Ｎｉ回収段、Ｓ５５０  Ｃｏ回収段、Ｓ５６０  逆抽出段、Ｓ５９０  晶析工程、Ｓ６００  ニッケル電解工程、Ｓ６５０  コバルト浄液工程、Ｓ７００  コバルト電解工程
【図１】
2018177547.tif 000003
【図２】
2018177547.tif 000004
【図３】
2018177547.tif 000005
【図４】
2018177547.tif 000006
【図５】
2018177547.tif 000007
【図６】
2018177547.tif 000008